ПРОВОД, НЕ РАСПРОСТРАНЯЮЩИЙ ГОРЕНИЕ, В ЛАКИРОВАННОЙ ОПЛЕТКЕ

Область техники, к которой относится полезная модель
Полезная модель относится к кабельной технике, а именно, к конструкциям проводов, не распространяющих горение при групповой прокладке, предназначенных для фиксированного монтажа электрооборудования подвижного состава рельсового транспорта и работы при напряжении до 250 В переменного тока частотой до 2000 Гц или 500 В постоянного тока.
Уровень техники
Известен провод марки БПВЛ с медной луженой токопроводящей жилой, с изоляцией из поливинилхлоридного пластиката и оплеткой из хлопчатобумажной пряжи, пропитанной нитролаком (ТУ 16-705.347-84).
Признаки известного провода, совпадающие с признаками заявленной полезной модели заключаются в том, что провод содержит медную луженую токопроводящую жилу и оплетку, пропитанную лаком.
Причина, препятствующая получению в известном проводе технического результата, который обеспечивается заявленной полезной моделью, заключается в выполнении изоляции из поливинилхлоридного пластиката, не удовлетворяющего требованиям по нераспространению горения и пропитки оплетки нитролаком.
Наиболее близким аналогом (прототипом) является провод с медной луженой токопроводящей жилой, с изоляцией из поливинилхлоридного пластиката, не распространяющего горение и оплеткой из синтетических нитей, пропитанной лаком, которая способна выдерживать механические испытания на истирание боковой поверхности иглы с прижимающим усилием 2,9 H при числе ходов иглы 1000. (каталог продукции ОАО «Щучинский завод «Автопровод», ТУ BY 500017371.064-2011).
Признаки известного провода, совпадающие с признаками заявленной полезной модели заключаются в том, что провод содержит медную луженую токопроводящую жилу, изоляцию из поливинилхлоридного пластиката, не распространяющего горение и оплетку из синтетических нитей, покрытую лаком.
Причина, препятствующая получению в известном проводе технического результата, который обеспечивается заявленной полезной моделью, заключается в выполнении лакированной оплетки, выдерживающей механические испытания на истирание боковой поверхности иглы с прижимающих усилием 2,9 H при числе ходов иглы 1000.
Основные отличительные признаки заявленной полезной модели заключаются:
1) в наличии изоляции из поливинилхлоридного пластиката, не распространяющего горение, с кислородным индексом не менее 32%;
2) в выполнении пропитки оплетки этилцеллюлозным лаком.
Раскрытие полезной модели
Задача, на решение которой направлена полезная модель, заключается в увеличении стойкости провода к истиранию, повышении ресурса и надежности провода, при удовлетворении требования по нераспространению горения.
Данная задача решается за счет того, что провод содержит как минимум одну токопроводящую жилу из медных луженых проволок, поверх которой последовательно наложена изоляция из поливинилхлоридного пластиката, не распространяющего горение, с кислородным индексом не менее 32%, и оплетка, пропитанная этилцеллюлозным лаком. Поверх пропитанной оплетки каждой токопроводящей жилы может быть наложен дополнительный экран из медных луженых проволок. В многожильном проводе токопроводящие жилы могут быть скручены с наложением на скрутку жил дополнительного общего экрана из медных луженых проволок. В многожильном проводе токопроводящие жилы могут быть параллельно уложены в одной плоскости с наложением дополнительного общего экрана из медных луженых проволок. Оплетка может быть выполнена из полиэфирных нитей. Токопроводящая жила может быть скручена из стренг, выполненных из медных луженых проволок.
Технический результат, обуславливающий решение указанной задачи, заключается в обеспечении стойкости оплетки (при пропитке этилцеллюлозным лаком) к механическим испытаниям на истирание боковой поверхностью иглы диаметром 0,6 мм с прижимающим усилием 5,9 H при числе двойных ходов иглы 1500, а также в удовлетворении требования по нераспространению горения.
Указанный технический результат достигается в заявленной полезной модели тем, что провод содержит изоляцию из поливинилхлоридного пластиката, не распространяющего горение, с кислородным индексом 32% и синтетическую оплетку, покрытую этилцеллюлозным лаком. Изоляция выполнена из поливинилхлоридного пластиката, не распространяющего горение, с кислородным индексом не менее 32%, которая обеспечивает стойкость к воздействию смазочных и дизельных масел, дизельного топлива, а также обеспечивает требование по нераспространению горения. Увеличение стойкости провода к истиранию обусловлено тем, что синтетическая оплетка покрыта этилцеллюлозным лаком, в состав которого входит трикрезилфосфат, обеспечивающий высокое сопротивление к трению. При этом наличие металлических экранов из медных луженых проволок не влияет на достижения поставленного технического результата.
Осуществление полезной модели
Провод содержит как минимум одну многопроволочную токопроводящую жилу из медных луженых проволок, которая предназначена для протекания электрического тока. Применение лужения медных проволок необходимо для предотвращения окисления меди. Для увеличения гибкости провода скрутка токопроводящей жилы может производиться из стренг, выполненных из медных луженых проволок.
Поверх токопроводящей жилы наложена изоляция из поливинилхлоридного пластиката, не распространяющего горение, с кислородным индексом не менее 32%, служащая электроизоляционным элементом провода.
Поверх изоляции наложена оплетка из синтетических нитей, покрытая этилцеллюлозным лаком. В качестве синтетических нитей предпочтительно использование полиэфирных нитей. Лакированная оплетка защищает провод от внешних механических воздействий.
Поверх лакированной оплетки провод может содержать экран из медных луженых проволок, который служит для защиты от внешних и внутренних помех.
В многожильном проводе токопроводящие жилы могут быть скручены с наложением дополнительного общего экрана из медных луженых проволок, который служит для защиты от внешних и внутренних помех.
В многожильном проводе токопроводящие жилы могут быть параллельно уложены в одной плоскости с наложением дополнительного общего экрана из медных луженых проволок, который служит для защиты от внешних и внутренних помех.
Изготовление провода заключается в поочередном накладывании перечисленных слоев в соответствующем порядке. Скрутка токопроводящей жилы производится из медных луженых проволок на крутильном оборудовании. Поверх токопроводящей жилы на экструзионном оборудовании накладывают поливинилхлоридный пластикат, не распространяющего горение, с кислородным индексом не менее 32%. Поверх изоляции на оплеточной машине накладывают оплетку из синтетических нитей. Затем на лакировочном агрегате покрывают оплетку этилцеллюлозным лаком. Для исключения газовых включений, лак наносят в несколько слоев с межслойной сушкой. Поверх лакированной оплетки может быть наложен экран в виде оплетки из медных луженых проволок на оплеточной машине. В многожильном проводе токопроводящие жилы могут быть скручены или параллельно уложены в одной плоскости на крутильном оборудовании. Затем, поверх скрученных или параллельно уложенных в одной плоскости токопроводящих жил накладывают общий экран из медных луженых проволок на оплеточной машине.
Конструкция заявленной полезной модели успешно опробована в условиях производства.
Данная конструкция провода способна выдержать следующие внешние воздействия:
- истирание боковой поверхностью иглы диаметром 0,6 мм с прижимающим усилием 5,9 H при числе двойных ходов иглы - 1500;
- повышенная температура окружающей среды до 70°C при отсутствии токовой нагрузки или до 60°С при номинальной токовой нагрузке;
- пониженная температура окружающей среды до минус 60°C;
- относительная влажность воздуха до 98% при температуре 40°C;
- смазочные и дизельные масла, дизельное топливо;
- озон;
2
- синусоидальная вибрация (диапазон частот 0,5-100 Гц, амплитуда ускорения 10 м/с.
2
- удар одиночного действия (ударное ускорение 30 м/с, длительность действия 2-20 мс).
Срок службы провода не менее 30 лет.